【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
装置であって、
複数の相互接続された細孔、進入面、および退出面を有する透過性モノリスであって、汚染物質含有流体が、退出面を通して排出されるように相互接続細孔内を流れることができるように、進入面と退出面とが相互接続細孔を介して連通する透過性モノリスと、
汚染物質含有流体から汚染物質を除去する、相互接続細孔内の不溶性希土類組成物とを含む装置。
【請求項２】
不溶性希土類は、
ａ１）薄膜、
ａ２）複数の粒子、
ａ３）２ｎｍ〜５０ｎｍの厚さの薄膜、
ａ４）モノリス１グラムあたり少なくとも５ｍ２の表面積を有する薄膜、
ａ５）１１５ｍ２／ｇを超える表面積を有する粒子、
ａ６）セリウム、
ａ７）不溶性希土類組成物は、セリウム（ＩＶ）酸化物（ＣｅＯ２）およびセリウム（ＩＩＩ）酸化物（Ｃｅ２Ｏ３）のうちの少なくとも一方、
ａ８）装置の１重量％〜６５重量％を構成すること、および
ａ９）ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウムおよびルテチウムのうちの１つ以上
のうちの１つ以上を含む請求項１に記載の装置。
【請求項３】
モノリスはセラミック材料からなり、セラミック材料は、
ｂ１）無機晶質酸化物材料、
ｂ２）無機非晶質酸化物材料、
ｂ３）無機晶質酸化物材料および無機非晶質酸化物材料の組み合わせ
ｂ４）石英、
ｂ５）長石、
ｂ６）カオリン粘土、
ｂ７）陶土、
ｂ８）粘土、
ｂ９）アルミナ、
ｂ１０）シリカ、
ｂ１１）ムライト、
ｂ１２）シリケート、
ｂ１３）カオリナイト、
ｂ１４）球状粘土、
ｂ１５）骨灰、
ｂ１６）ステアタイト、
ｂ１７）ペツンツエ、
ｂ１８）アラバスター、
ｂ１９）ジルコニア、
ｂ２０）炭化物、
ｂ２１）ホウ化物、
ｂ２２）ケイ化物、
ｂ２３）シリカおよびアルミナの組み合わせ、および
ｂ２４）石英、長石、カオリン粘土、陶土、粘土、アルミナ、シリカ、ムライト、シリケート、カオリナイト、球状粘土、骨灰、ステアタイト、ペツンツエ、アラバスター、ジルコニア、炭化物、ホウ化物、およびケイ化物の組み合わせ
のうちの１つである請求項１に記載の装置。
【請求項４】
相互接続細孔は、０．０５μｍ〜１．０μｍの平均細孔径を有する請求項１に記載の装置。
【請求項５】
方法であって、
複数の相互接続された細孔を有するモノリスを希土類含有溶液と接触させて、希土類含浸モノリスを形成する工程であって、相互接続細孔は複数の流体経路を形成し、希土類は流体経路の全長にわたって含浸される工程と、
含浸モノリスを焼成して、複数の希土類被覆経路を有する希土類被覆モノリスを形成する工程であって、被覆希土類は不溶性希土類組成物の形態である工程とを含む方法。
【請求項６】
希土類含有溶液は、
ｃ１）希土類の炭酸塩、
ｃ２）希土類の硝酸塩、
ｃ３）希土類のヨウ素酸塩、
ｃ４）希土類の硫酸塩、
ｃ５）希土類の塩素酸塩、
ｃ６）希土類の臭素酸塩、
ｃ７）希土類の酢酸塩、
ｃ８）希土類のギ酸塩、
ｃ９）希土類のシュウ酸塩、
ｃ１０）炭酸セリウム、
ｃ１１）硝酸セリウム、
ｃ１２）ヨウ素酸セリウム、
ｃ１３）硫酸セリウム、
ｃ１４）塩素酸セリウム、
ｃ１５）臭素酸セリウム、
ｃ１６）酢酸セリウム、
ｃ１７）ギ酸セリウム、
ｃ１８）シュウ酸セリウム、および
ｃ１９）希土類の炭酸塩、希土類の硝酸塩、希土類のヨウ素酸塩、希土類の硫酸塩、希土類の塩素酸塩、希土類の臭素酸塩、希土類の酢酸塩、希土類のギ酸塩、希土類のシュウ酸塩、炭酸セリウム、硝酸セリウム、ヨウ素酸セリウム、硫酸セリウム、塩素酸セリウム、臭素酸セリウム、酢酸セリウム、ギ酸セリウム、およびシュウ酸セリウムのうちの１つ以上の組み合わせ
のうちの１つを含む水性溶液である請求項５に記載の方法。
【請求項７】
焼成工程は、モノリスを２５０℃〜９００℃の温度に加熱することを含み、モノリスは酸素の存在下に加熱され、接触工程は、
ｄ１）スプレー塗布、
ｄ２）カーテン塗布、
ｄ３）モノリスを希土類含有溶液中に１時間〜４８時間浸漬すること、
ｄ４）キス塗布、および
ｄ５）大気圧を超える圧力下での塗布
のうちの１つからなり、接触工程の後かつ焼成工程の前に、含浸モノリスを乾燥させて、モノリスの相互接続細孔内に乾燥希土類薄膜を形成する工程をさらに含み、乾燥時間は１０分〜２４時間である請求項５に記載の方法。
【請求項８】
焼成工程は不溶性希土類組成物を形成し、不溶性組成物はモノリスの相互接続細孔内にあり、不溶性希土類組成物は、被覆モノリスの１重量％〜６５重量％を構成し、不溶性希土類組成物は粒子を含み、粒子は１１５ｍ２／ｇを超える平均表面積を有する請求項５に記載の方法。
【請求項９】
不溶性希土類組成物はセリウムを含有する薄膜を含み、薄膜は
ｅ１）２ｎｍ〜５０ｎｍの膜厚、および
ｅ２）モノリス１グラムあたり少なくとも５ｍ２の表面積
の少なくとも一方を有する請求項８に記載の方法。
【請求項１０】
システムであって、
対向する第１の端部および第２の端部、入口、出口、および第１の端部と第２の端部との間に延び、入口と出口との間の流体経路を包囲する外壁を有する筐体からなる容器と、
筐体内に配置された不溶性希土類組成物を含む多孔性かつ透過性のモノリスと
を含み、多孔性かつ透過性のモノリスは、汚染物質含有流体を処理するための不溶性希土類組成物と、進入面と、退出面とを含み、進入面および退出面は多孔性モノリスを通って延びる複数の流体経路によって相互接続され、進入面は入口に動作可能に相互接続され、退出面は出口に動作可能に接続されることにより、汚染物質含有流が入口から進入面を通り、複数の流体経路を通り、精製流体が出口から排出するように退出面へ流れるシステム。
【請求項１１】
不溶性希土類組成物は、セリウム（ＩＶ）酸化物（ＣｅＯ２）およびセリウム（ＩＩＩ）酸化物（Ｃｅ２Ｏ３）のうちの少なくとも一方を含み、不溶性希土類組成物は、モノリスの流体経路内にあり、不溶性希土類組成物はモノリスの１重量％〜６５重量％を構成し、不溶性希土類組成物は、２ｎｍ〜５０ｎｍの薄膜厚、およびモノリス１グラムあたり少なくとも５ｍ２の薄膜表面積のうちの少なくともいずれか一方を有する薄膜を含み、不溶性希土類組成物は、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウムおよびルテチウムのうちの１つ以上を含み、モノリスはセラミック材料からなり、セラミック材料は、無機晶質酸化物材料、無機非晶質酸化物材料、またはそれらの組み合わせのうちの１つであり、容器は、直列、並列およびそれらの任意の組み合わせで構成された１つ以上のモノリスを含み、容器は、金属、プラスチック、ＰＶＣおよびアクリルのうちの１つからなる請求項１０に記載のシステム。
【請求項１２】
装置であって、
不溶性希土類組成物を含む多孔性モノリスを汚染物質含有流体と接触させるための進入面と、
モノリス内において、汚染物質含有流体を退出面まで通過させる手段とを含み、モノリス内に汚染物質含有流体を通過させる手段は、汚染物質含有流体内に含まれる汚染物質の１つ以上を除去して、精製流体と汚染物質装荷希土類組成物とを形成し、精製流体は退出面においてモノリスを退出する装置。
【請求項１３】
加熱および加圧の一方または両方のための手段をさらに備え、加熱手段は、汚染物質含有流体と進入面との接触工程前および接触工程中の少なくとも一方において汚染物質含有流体を加熱し、加圧手段は接触工程中に、汚染物質含有流体を加圧する請求項１２に記載の装置。
【請求項１４】
１つ以上の汚染物質のうちの少なくとも１つは、化学汚染物質、生物汚染物質、マイクローブ、微生物およびそれらの混合物のうちの１つからなり、汚染物質含有流体に含まれる１つ以上の汚染物質は、不溶性希土類組成物によって除去され、汚染物質装荷希土類組成物は、ＲＥＸおよびＲＥＯＸのうちの１つを含み、ただし、ＲＥは希土類元素からなり、ＯはＯ２−からなり、Ｘは汚染物質または汚染物質の残留物のうちの１つからなり、汚染物質含有流体は、液体流体、ガス状流体、および液体流体とガス状流体の組み合わせのうちの１つからなり、不溶性希土類組成物は、モノリスの孔および空隙容量内にあり、不溶性希土類組成物は、モノリスの１重量％〜６５重量％を占め、不溶性希土類組成物は、１ｎｍ〜５０ｎｍの薄膜厚、およびモノリス１グラムあたり少なくとも５ｍ２の薄膜表面積のうちの少なくともいずれか一方を有する薄膜を含む請求項１２に記載の装置。
【請求項１５】
不溶性希土類組成物は、セリウム（ＩＶ）酸化物（ＣｅＯ２）およびセリウム（ＩＩＩ）酸化物（Ｃｅ２Ｏ３）のうちの少なくとも一方を含み、多孔性モノリスは、複数の孔および空隙容量を有する多孔性セラミックからなる請求項１２に記載の装置。
【手続補正２】
【補正対象書類名】明細書
【補正対象項目名】発明の名称
【補正方法】変更
【補正の内容】
【発明の名称】希土類で被覆された多孔性モノリスを含む装置